УСИЛЕННЫЙ КАУЧУКОМ ВИНИЛАРОМАТИЧЕСКИЙ (СО)ПОЛИМЕР, ОБЛАДАЮЩИЙ ОПТИМАЛЬНЫМ СОЧЕТАНИЕМ ФИЗИКО-МЕХАНИЧЕСКИХ СВОЙСТВ И ВЫСОКОГО БЛЕСКА

1. Усиленный каучуком винилароматический (со)полимер, включающий полимерную матрицу и фазу каучука, состоящую из диенового каучука, диспергированного и/или привитого к полимерной матрице, где указанную фазу каучука выбирают из по меньшей мере одного каучука из:
(i) линейного диенового каучука, состоящего из полибутадиена с вязкостью раствора от 40 до 70 сП, измеренной в растворе этого каучука в количестве 5 мас.% в стироле при температуре 25°С; содержанием 1,2-винила от 5 до 35 мас.% и содержанием 1,4-цис звеньев от 20 до 85 мас.%;
(ii) диенового каучука частично радиальной структуры с вязкостью раствора менее 70 сП, в котором на конце до 15 мас.%, предпочтительно от 1 до 12 мас.% полимерных цепей присоединен четырехфункциональный связующий агент, чтобы образовать радиальную концевую структуру цепей линейного диенового каучука;
(iii) трехцепочечного диенового каучука с вязкостью раствора менее 70 сП, т.е. линейного диенового каучука, состоящего из полибутадиена, с вязкостью раствора от 40 до 70 сП, измеренной в растворе этого каучука в количестве 5 мас.% в стироле при температуре 25°С; содержанием 1,2 винила от 5 до 35 мас.% и содержанием 1,4-цис звеньев от 20 до 85 мас.%, соединенного с трехфункциональным связующим агентом;
(iv) смеси линейных диеновых каучуков (i) и диеновых каучуков (v) радиальной структуры при максимальном отношении между ними (i)/(v от 99,5/0,5 до 85/15) с вязкостью раствора менее 70 сПз.
2. Усиленный каучуком винилароматический (со)полимер по п.1, в котором диеновый каучук в диеновом каучуке (ii) частично радиальной структуры или в диеновом каучуке (v) радиальной структуры получен из полимера, состоящего из 1,3-сопряженного диена, содержащего от 4 до 6 атомов углерода.
3. Усиленный каучуком винилароматический (со)полимер по п.1, в котором диеновый каучук является полибутадиеном, обладающим:
- вязкостью раствора от 40 до 60 сП, измеренной в растворе этого каучука в количестве 5 мас.% в стироле при температуре 25°С;
- содержанием 1,2 винила от 7 до 14 мас.%;
- содержанием 1,4-цис звеньев от 25 до 45 мас.%; и
- молекулярной структурой одного из каучуков (i), (ii), (iii) или (iv).
4. Усиленный каучуком винилароматический (со)полимер по п.1, включающий акриловый сомономер в количестве от 5 до 45 мас.%.
5. Усиленный каучуком винилароматический (со)полимер по любому из предшествующих пунктов, в котором количество диенового каучука (i), (ii), (iii) или (iv) составляет от 4 до 30 мас.%.
6. Способ получения усиленного каучуком винилароматического (со)полимера по любому из пп.1-5, включающий полимеризацию посредством полимеризации в массе, полимеризации в растворе, полимеризации в эмульсии и суспензионной полимеризации в массе по меньшей мере одного из винилароматических мономеров в присутствии по меньшей мере одного из каучуков, выбираемых из группы (i)-(iv).
7. Применение усиленного каучуком винилароматического (со)полимера по любому из пп.1-5 для получения изделий с обеспечением блеска при 60° выше 85.